(57)【要約】【課題】電線管ＰにケーブルＡ１を円滑に挿通し得るようにする。【解決手段】絶縁心線１の３本を介在３と共に撚り合わせ、その撚り合わせた３本の心線１の外周に押さえテープ２を巻回し、その外周面に塩化ビニル、ポリエチレン等のシース４および高密度ポリエチレン膜５を同時に押し出し成形した３心ケーブルＡ１である。絶縁心線１は導体１ａを絶縁体１ｂで被覆したものであり、高密度ポリエチレン膜５は０．１〜０．２ｍｍ厚とする。このケーブルＡ１は、撚った複数の絶縁心線の外周全面にシースを押し出し成形して製造されるため、そのシースと同時に（シースの外周面に続けて）高密度ポリエチレンを押し出し被覆してその膜５を形成する。電線管ＰにこのケーブルＡ１を挿通する際、電線管Ｐとの摺動面が硬くかつ滑性の高い高密度ポリエチレン膜であるため、摩擦抵抗が極めて低く、その挿通作業が円滑に行うことができるとともに、ケーブルが損傷する恐れも極めて少ない。【選択図】図１
2018032539.tif 000002
【特許請求の範囲】
【請求項１】
電線管（Ｐ）に挿通されるケーブル（Ａ１、Ａ２、Ａ３）であって、そのシース（４）外周全面に高密度ポリエチレン膜（５）を形成したことを特徴とする低摩擦ケーブル。
【請求項２】
上記高密度ポリエチレン膜（５）を０．１〜０．２ｍｍ厚としたことを特徴とする請求項１に記載の低摩擦ケーブル。
【請求項３】
請求項１又は２に記載の低摩擦ケーブル（Ａ１、Ａ２、Ａ３）を製造する方法であって、撚った複数の絶縁心線（１、１、１）の外周全面にシース用絶縁材料と高密度ポリエチレンとを同じ押出機（１０）で同時に押し出し成形することを特徴とする低摩擦ケーブルの製造方法。
【請求項４】
請求項１又は２に記載の低摩擦ケーブル（Ａ１、Ａ２、Ａ３）を製造する方法であって、撚った複数の絶縁心線（１、１、１）の外周全面にシース用絶縁材料と高密度ポリエチレンとを連続する両押出機（１０、１０）で順々に押し出し成形することを特徴とする低摩擦ケーブルの製造方法。
【発明の詳細な説明】
【技術分野】
【０００１】
この発明は、ビル等の構造物に電線管を布設し、その電線管に挿通される低摩擦ケーブルに関するものである。
【背景技術】
【０００２】
ビル等の構造物に電気回路を形成する際、その電気回路をなすケーブルは、その保護のため、図５に示すように、構造物内に布設された電線管ＰにケーブルＡを挿通する。そのとき、電線管Ｐ内面とケーブルＡとの間の摩擦が大きいと、その挿通が円滑になされず、作業性が悪いとともに、ケーブル（シース）Ａ表面に損傷を招くおそれがある。この作業性が悪い等の点は、ケーブル条長が長くなるほど、またケーブル径（導体サイズ）が大きくなるほど問題となる。
【０００３】
このため、一般的に、ケーブルＡ外周面に通線潤滑剤を塗布して摩擦力の低減を図っている。その塗布は、人力によったり、特殊な冶具によったりして行っている（特許文献１、２参照）。
ところで、出願人は、防蟻性を有するケーブルとしてそのシースに滑剤を含有させた高密度ポリエチレンを使用し、その高密度ポリエチレンの硬度及び滑性によって白蟻が食害しないようにしたものを提案した（特許文献３）。
【先行技術文献】
【特許文献】
【０００４】
【特許文献１】特開平１０−４２４１６号公報
【特許文献２】特開２００３−３３４４８０号公報
【特許文献３】特開２０１４−１２７３３６号公報
【発明の概要】
【発明が解決しようとする課題】
【０００５】
上記人力によったり、特殊な冶具によったりする潤滑油の塗布は、均一性に欠けたり、ケーブルＡが長い場合、時間がかかる上に、多量の潤滑油を必要とし、経済的な問題がある。
また、塗布した潤滑剤は、経年によって劣化するため、ケーブル交換の際、電線管Ｐとの摩擦からケーブルＡの引き出し摩擦抵抗が大きく、その引き出し作業が繁雑になるとともに、シースが剥がれる等の不都合が生じる。剥がれたシースや潤滑剤の屑は再挿通時の摩擦抵抗となって、挿通作業の邪魔になるとともに、新ケーブルのシースの損傷を招くものとなる。
【０００６】
この発明は、以上の実状の下、潤滑油の塗布を止めて、ケーブルの滑性を高めることを課題とする。
【課題を解決するための手段】
【０００７】
上記課題を達成するため、この発明は、ケーブルのシース外周全面に高密度ポリエチレン膜を形成することとしたのである。
高密度ポリエチレンは、上記のように高硬度であるとともに滑性が高いため、その高密度ポリエチレン膜をシース外周面に形成したケーブルは傷つきにくく滑性が高いものとなる。このため、電線管にそのケーブルを挿通する際、その挿通作業を円滑に行うことができるとともに、ケーブルが損傷する恐れも極めて少ない。また、当該高密度ポリエチレンは経年劣化し難いため、ケーブル交換時、その旧ケーブルを電線管から低摩擦で引き出すことができる。
【０００８】
この発明の具体的構成としては、電線管に挿通されるケーブルであって、そのシース外周全面に高密度ポリエチレン膜を形成した構成を採用することができる。その高密度ポリエチレン膜（フィルム状）：０．１〜０．２ｍｍ厚とすれば、屈曲性を損なうことなく、滑性を担保できる。通常、フィルムは０．２５ｍｍ厚未満を言う。
高密度ポリエチレンは、密度０．９４２以上のポリエチレンであって、汎用材料であり、また低価格でもある。
【０００９】
高密度ポリエチレン膜の形成は、高密度ポリエチレン製フィルムを巻く等の手段が採用できるが、ケーブルは、複数の絶縁心線を撚り合わせた後、その外周全面にシースを押し出し成形して製造されるため、そのシースと同時に（シースの外周面に続けて）高密度ポリエチレンを押し出し被覆して形成することが好ましい。
【発明の効果】
【００１０】
この発明は、以上のように、ケーブルシース外周全面に高密度ポリエチレン膜を形成したので、電線管にそのケーブルを挿通する際、その挿通作業が円滑に行うことができるとともに、ケーブルが損傷する恐れも極めて少ない。
【図面の簡単な説明】
【００１１】
【図１】この発明に係るケーブルの一実施形態の断面図
【図２】同実施形態の製造説明用概略図
【図３】同実施形態の試験図
【図４】同他の実施形態の断面図
【図５】電線管挿通ケーブルの説明図
【発明を実施するための形態】
【００１２】
この発明に係る低摩擦ケーブルの一実施形態を図１に示し、この実施形態は、同図に示すように、導体１ａを絶縁体１ｂで被覆した絶縁心線１の３本を介在３と共に撚り合わせ、その撚り合わせた３本の絶縁心線１の外周に押さえテープ２を巻回して断面円形とし、その外周面にシース４および高密度ポリエチレン膜５を被覆した３心の低摩擦ケーブルＡ１である。
導体１ａは単線であったり、複数の素線であったり、その所要数の素線を撚り合わせたりしたものとする。シース４は、塩化ビニル、ポリエチレン等の従来から使用されている樹脂を使用して１．５ｍｍ厚以上とする。高密度ポリエチレン膜５は０．１〜０．２ｍｍ厚とする。
【００１３】
この低摩擦ケーブルＡ１は、樹脂を押し出し被覆する押出機によって押さえテープ２で断面円形にした３本撚り絶縁心線１の外周面にシース４及び高密度ポリエチレンを被覆する。その押出機１０は、図２（ａ）、（ｂ）に示すように、押出用金型（同図の符号１１参照）と連結管部（同図の同１２ａ、１２ｂ参照）とを有し、その連結管部に、図示しない、絶縁材料を供給するホッパー部、スクリューを回転するモーター部、スクリューの回転部分の流路に当たるシリンダー部、絶縁材料の押出管路となるシリンダヘッド部を備えている。
【００１４】
すなわち、図２（ａ）の押出機１０、１０においては、一の押出機１０において、その連結管部１２ａから金型１１内にシース用絶縁材料が送り込まれて撚り絶縁心線１の外周面にシース４が形成された後、他の押出機１０において、その連結管部１２ｂから金型１１内に高密度ポリエチレンが送り込まれてシース４の外周面にその膜５が形成される。
図２（ｂ）の押出機１０においては、一の押出機１０において、一方の連結管部１２ａから金型１１内にシース用絶縁材料が送り込まれて撚り絶縁心線１の外周面にシース４が形成されるとともに、他方の連結管部１２ｂから同じ金型１１内に高密度ポリエチレンが送り込まれてそのシース４の外周面にその膜５が形成される
このようにして、シース４と高密度ポリエチレン膜５が連続して（同時に）押し出し成形されて、この低摩擦ケーブルＡ１が製造される。
【００１５】
この発明の低摩擦ケーブルＡは、上記の３心のものに限らず、２心等の他の絶縁心線１を撚り合わせ、その外周面にシース４を設けたケーブルのみならず、図４に示す、単心ケーブルＡ２（同図（ａ））や、その単心ケーブルにシース４を設けた物、さらにそれらを撚った物Ａ３（同図（ｂ））などにおいても、その絶縁心線１又はその絶縁心線１外周のシース４の外周面に高密度ポリエチレン膜５を形成したケーブルＡ２、Ａ３とし得る。
なお、この発明に係る低摩擦ケーブルＡの滑性（低摩擦度）は滑材を添加しない、密度０．９４２以上のポリエチレンのみで十分のため、上記各実施形態の高密度ポリエチレン膜５には滑材を添加しない、密度０．９４２以上のポリエチレンのみを使用したが、その高密度ポリエチレンに適宜量の滑材を添加することもできる。
【００１６】
その図４（ｂ）で示す実施形態の低摩擦ケーブルＡ３と、このケーブルＡ３と構成が同一であって、高密度ポリエチレン膜５を形成していないポリエチレン製シース４のケーブルＡ６、塩化ビニル製シース４のケーブルＡ７、塩化ビニル製シース４に脂肪酸アミド（例えば、ライオンアクゾ社製のエルシルアミド製品であるアーモスリップ：登録商標）を添加したケーブルＡ８及びＡ９、液状潤滑剤を塗布した塩化ビニル製シース４のケーブルＡ４、ゲル状潤滑剤を塗布した塩化ビニル製シース４のケーブルＡ５を、それぞれ、ステンレス製の平板に置いた後、片端に紐を取り付け、引張試験機により一定速度で引っ張った。引張試験機とケーブルの片端の途中に滑車を使用し、ケーブルは水平に移動できるよう工夫し、１ｍ程度引っ張り試験を行った結果を図３に示す。
【００１７】
この試験結果から、この実施形態のケーブルＡ３は、潤滑剤を塗布したケーブルＡ４、Ａ５と同程度の滑性（低摩擦力）を有することが確認できる。
【００１８】
なお、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００１９】
１  絶縁心線
１ａ  絶縁心線の導体
１ｂ  同絶縁体
２  押さえテープ
３  介在
４  シース
５  高密度ポリエチレン膜
１０  押出成形機
１１  押出成形機の金型
１２ａ、１２ｂ  同連結管部
Ａ１、Ａ２、Ａ３  低摩擦ケーブル
Ａ、Ａ４、Ａ５、Ａ６、Ａ７、Ａ８、Ａ９  ケーブル
Ｐ  電線管
【図１】
2018032539.tif 000003
【図２】
2018032539.tif 000004
【図３】
2018032539.tif 000005
【図４】
2018032539.tif 000006
【図５】
2018032539.tif 000007